(57)【要約】【課題】  切削工具の基材の強度を低下させることなく被削材と工具刃先の化学反応による摩耗およびアブレッシブな機械的摩耗を低減し、工具寿命を改善することを目的とする。【解決手段】  焼結体中の粒界相が５〜２０％であり、サイアロン粒子中のαサイアロンの比率を示すα率が４０％以下であり、Ｓｉ６−ＺＡｌＺＯＺＮ８−Ｚで表されるβサイアロンのＺ値が０．２〜１．０であり、焼結体の（βサイアロンの実測Ｚ値）／（焼結体組成から計算される理論Ｚ値）で表されるＡｌの固溶率Ａが７０％以上であるサイアロン製インサートおよびこれを備えた切削工具。【選択図】          図１
2006175561.tif 000002
【特許請求の範囲】
【請求項１】
焼結体中の粒界相が５〜２０％であり、サイアロン粒子中のα−サイアロンの比率を示すα率が４０％以下であり、Ｓｉ６−ＺＡｌＺＯＺＮ８−Ｚで表されるβ−サイアロンのＺ値が０．２〜１．０であり、焼結体中の｛（β−サイアロンの実測Ｚ値）／（焼結体組成から計算される理論Ｚ値）｝で表されるＡｌの固溶率Ａが７０％以上であるサイアロン製インサート。
【請求項２】
Ｓｃ、Ｙ、Ｃｅ、Ｅｒ、Ｄｙ、Ｙｂ、Ｌｕの各元素から選ばれる１種以上を、焼結体に対し酸化物換算で０.５〜１０モル％含有している請求項１に記載のサイアロン製インサート。
【請求項３】
焼結体中に硬質成分としてチタンの炭化物、窒化物および炭窒化物から選ばれる１種以上を３０モル％以下含有している請求項１または２に記載のサイアロン製インサート。
【請求項４】
請求項１〜３のいずれかに記載のサイアロン製インサートをホルダーに備えた切削工具。
【発明の詳細な説明】
【技術分野】
【０００１】
本発明はサイアロン製インサートおよび切削工具に関し、詳しくは刃先が摩耗し難く、耐欠損性に優れた寿命の長いサイアロン製インサートおよび切削工具に関する。
【背景技術】
【０００２】
切削用工具は図２に例示する外径加工用ホルダーのように、ホルダーと呼ばれる支持体の先端に使い捨ての刃先であるインサート（スローアウェイチップ、刃先交換チップなどを言う。）を取り付けた構造が多い。このインサートには被削材の種類、加工工程、切削速度などによって各種の材料が使用されている。例えば、超硬合金、サーメット、セラミック、ＣＢＮ、さらにはこれらの表面に被膜をコーティングした材料が用いられている。その中でも普通鋳鉄（ＦＣと略称する）材の粗加工、特に高速加工には窒化珪素系セラミック製のインサートが好適とされている。
【０００３】
近年、自動車の燃費向上を目的としてＦＣ材を主とする自動車部材の軽量化が大きな課題となっている。このような背景から、自動車部材の薄肉化、軽量化の要求が高まっており、粗加工と雖も高精度の加工が要求されるようになって来た。これらＦＣ材の粗加工については、従来は窒化珪素製切削工具の使用が多かったが、窒化珪素自体は共有結合性の材料であり、高速加工時の高温によりシリコンと窒素に分解しやすいことが欠点であった。その分解反応は、切削加工時に窒化珪素がＦＣ材の主要成分である鉄や炭素と高い切削圧力にて接触することで化学反応が起こり、より早く進むことになる。工具刃先の窒化珪素が分解することにより刃先が摩耗、損傷する。刃先が摩耗すると被削材の面粗度や寸法精度が悪化して、ついには工具が使用不能となり工具寿命となる。
【０００４】
被削材によるインサート材料の化学反応を抑制する方法として、インサート表面に鉄と反応性の低い、チタン化合物やアルミ化合物からなる硬質層を被覆することが知られている。例えば、特許文献１には窒化チタン、炭化チタン等のチタン化合物とアルミナ等のアルミ化合物を被覆し、ＦＣ材を切削加工する事例が開示されている。さらに、被削材とインサート基材の化学反応を抑制するために、窒化チタンやアルミナを添加し、基材自体の化学反応性を抑制させる方法が知られている。この窒化チタンは、分散粒子として組織中に存在し、基材の耐化学反応性を改善する。また、アルミナは窒化珪素粒子内に固溶し窒化珪素粒子自体の耐化学反応性を改善するとされている。これらの方法は、特許文献２、特許文献３、特許文献４などに報告されている。
【０００５】
【特許文献１】特許第３１０７１６８号公報
【特許文献２】特表平６−５１０９６５号公報
【特許文献３】特開平１０−３６１７４号公報
【特許文献４】特開２００４−５２７４３４号公報
【０００６】
一方、サイアロンは窒化珪素等と比較して優れた硬度と室温から高温にいたるまで高い強度を示し、化学的安定性が高い素材として知られている。そのため、耐熱性および耐化学反応性が要求される熱鋼の圧延用ガイドロールやダイス、アルミニウム・ダイキャスト機械のスリーブなどの構造材料として使われていた。また、耐摩耗性が良好であることから切削工具や軸受けにも利用が広がってきた。しかし、サイアロン製切削工具は難削性の耐熱合金等の粗切削加工に用いられる程度で、被削材の面粗度や寸法精度に影響する工具刃先の耐摩耗性についてはあまり考慮されていなかった。
【発明の開示】
【発明が解決しようとする課題】
【０００７】
上述のような基材表面に被覆層を形成したインサートでは、被削材と切削工具基材の化学反応による磨耗は抑制されるが、被覆時に窒化珪素基材と窒化チタンやアルミナの熱膨張係数の相違により被覆層に引っ張り残留応力が生じ、被覆層を破壊の起点として工具刃先が欠損し工具寿命が低下する事がある。最近は、窒化珪素基材に窒化チタンを添加すると、窒化チタンと窒化珪素粒子の熱膨張係数の相違による耐熱衝撃性の低下を招く場合がある。窒化珪素基材へのアルミ化合物の添加による単なるサイアロン化では、粒子自体の強度が低下してしまい、とりわけ高速切削時の工具寿命を低下させてしまうことがある。また、アルミ化合物が窒化珪素粒子内に固溶せず、粒界相として残ったアルミ化合物は固溶したアルミ化合物と比べ分解反応に起因する摩耗、損傷に対しては大きな差はないが、機械的な摩耗が大きくなる場合がある。
【０００８】
本発明はこうした問題点解決するため、材料強度を低下させることなく、被削材とインサートの化学反応による摩耗、およびアブレッシブな機械的摩耗を低減し、寿命の長いサイアロン製インサートを提供することを目的としている。
【課題を解決するための手段】
【０００９】
本発明者らは、このような切削工具素材の分解反応により刃先が摩耗する機構を鋭意研究したところ、ＦＣ材と工具材質の化学反応を抑制することが工具寿命を延長させるために重要であることを見出した。また、特定のサイアロン製インサートが基材の強度を低下させることなく被削材と工具刃先の化学反応による摩耗およびアブレッシブな機械摩耗を低減し、工具寿命を改善できることを見出した。すなわち、本発明の課題を解決するための手段は以下のようなものである。
【００１０】
（１）焼結体中の粒界相が５〜２０％であり、サイアロン粒子中のα−サイアロンの比率を示すα率が４０％以下であり、Ｓｉ６−ＺＡｌＺＯＺＮ８−Ｚで表されるβ−サイアロンのＺ値が０．２〜１．０であり、焼結体中の｛（β−サイアロンの実測Ｚ値）／（焼結体組成から計算される理論Ｚ値）｝で表されるＡｌの固溶率Ａが７０％以上であるサイアロン製インサートである。
（２）Ｓｃ、Ｙ、Ｃｅ、Ｅｒ、Ｄｙ、Ｙｂ、Ｌｕの各元素から選ばれる1種以上を、焼結体に対し酸化物換算で０.５〜１０モル％含有している（１）に記載のサイアロン製インサートである。
（３）焼結体中に硬質成分としてチタンの炭化物、窒化物および炭窒化物から選ばれる１種以上を３０モル％以下含有している（１）または（２）に記載のサイアロン製インサートである。
（４）上記（１）〜（３）のいずれかに記載のサイアロン製インサートをホルダーに備えた切削工具である。
【発明の効果】
【００１１】
本発明のインサートおよび切削工具はサイアロン製であり、切削刃の強度が高いだけでなく、被削材と工具基材の化学反応による分解、摩耗を抑えることができる。また、アルミニウムの固溶率を規定することは、サイアロンを切削工具として使用する際アブレッシブ摩耗に代表される機械的損傷を抑制することができ、工具寿命を大幅に改善することができる。特に、本発明のサイアロン製インサートおよび切削工具はＦＣ材等の切削に最適であり、粗切削加工用工具として用いても被削材の面粗度や寸法精度に影響する工具刃先の耐摩耗性に優れ、面粗度や寸法精度のよい切削加工が長時間継続できる。
【発明を実施するための最良の形態】
【００１２】
本発明のインサートは、β−サイアロンおよびα−サイアロンからなるサイアロン相またはβ−サイアロンからなるサイアロン相を主相とし、焼結助剤を添加して焼結した焼結体である。そして、このサイアロン製のインサートは焼結体中の粒界相が５〜２０％であり、サイアロン粒子中のα−サイアロンの比率を示すα率が４０％以下であり、Ｓｉ６−ＺＡｌＺＯＺＮ８−Ｚで表されるβ−サイアロンのＺ値が０．２〜１．０であり、焼結体中のβ−サイアロンの実測されるＺ値と焼結体組成から計算される理論Ｚ値の比で表されるＡｌの固溶率Ａ（＝実測Ｚ値／理論Ｚ値×１００）が７０％以上である。
【００１３】
サイアロンは原料となる窒化珪素、アルミナ、窒化アルミニウム、シリカなどのＳｉ，Ａｌ，Ｏ，Ｎといった構成元素を含む原料粉末に焼結助剤等を加えて焼結したものである。通常、サイアロンには組成式Ｓｉ６−ＺＡｌＺＯＺＮ８−Ｚ（０＜Ｚ≦４.２）で表されるβ-サイアロンと、組成式Ｍｘ（Ｓｉ，Ａｌ）１２（Ｏ，Ｎ）１６（０＜Ｘ≦２、ＭはＭｇ，Ｃａ，Ｓｃ，Ｙ，Ｄｙ，Ｅｒ，Ｙｂ，Ｌｕ等の侵入型で固溶する元素を示す。）で示されるα−サイアロンが焼結体中で混在している。β−サイアロンは窒化珪素同様に針状組織が絡み合った組織となるため、高靭性であり、α−サイアロンは等軸状の粒子形状であるため、低靭性ではあるが、β−サイアロンと比較して硬度が高い特徴を有する。
【００１４】
サイアロン粒子間の粒界相は、焼結助剤、窒化珪素及び窒化珪素に不純物として含まれるシリカ成分等が焼結時に液相化して、サイアロン粒子の生成、サイアロン粒子の再配列、粒成長に寄与したあと、冷却時に固化してガラス相あるいは結晶相としてサイアロン粒界に生成するものである。この粒界相は、サイアロン粒子と比較すると、低融点かつ低靱性、低硬度であるため、サイアロン焼結体の耐熱性、靱性、硬度を改善するためには、適切な量に制御する必要がある。しかし、粒界ガラス相および粒界結晶相は、例えば焼結助剤量の低減により、減少させることができるが、５％未満まで減少させると、サイアロン焼結体の強度を低下させる原因となる。逆に２０％より増やすと、前述のように粒界相はサイアロン粒子と比較すると、融点、靱性、硬度が劣る成分である為、サイアロン焼結体の耐熱性、靱性、硬度が低下してしまうことになる。その結果、アブレッシブ摩耗に代表されるような機械的損傷により寿命が短くなるため好ましくない。すなわち、粒界結晶相および粒界ガラス相の粒界相を５〜２０％とすることが必要である。なお、粒界相の比率（％）は走査型電子顕微鏡（ＳＥＭ）を用い、５０００倍の観察倍率でサイアロン焼結体の焼肌から１ｍｍ以上内部の断面を写真撮影した後、その写真の一定領域中の粒界相部分の面積比率を画像処理ソフトにより測定することで、その一定領域全体に対する粒界相部分の面積の割合（％）として求めたものである。なお、炭化チタン等の硬質成分粒子等を含む焼結体では硬質成分粒子等は粒界層部分ではない。
【００１５】
本発明のインサートは、サイアロン粒子がβ−サイアロンであると高靭性であることにより、良好な切削性能が得られるが、一部がα−サイアロンであっても切削性能の低下は認められない。Ｘ線回折におけるβ−サイアロンの（１０１）面ピーク強度をβ１、（２１０）面ピーク強度をβ２、α−サイアロンの（１０２）面ピーク強度をα1、（２１０）面ピーク強度をα２とした時に、｛（α１＋α２）／（β１＋β２＋α１＋α２）｝×１００で算出されるα−サイアロンの比率α率が４０％までは良好な切削性能が得られた。α率が４０％を越えると、靭性の低い等軸状のα−サイアロン結晶粒子が多くなるために、耐欠損性が劣ってしまい好ましくない。つまり、上述したように、α率が４０％以下の場合には十分な切削性能(耐摩耗性および耐欠損性)を有しており好適である。
【００１６】
本発明のインサートは組成式Ｓｉ６−ＺＡｌＺＯＺＮ８−Ｚで表されるβ-サイアロンのＺ値が０.２〜１．０である。通常はＺ値が０〜４．２の範囲であるものがβ-サイアロンとされている。本発明のインサートはＺ値（実測Ｚ値）が０.２〜１．０の範囲にあるので、窒化珪素と比べ被削材との化学反応による分解が発生しにくく、サイアロン化による強度低下が少ない。さらに、本発明のインサートはＡｌの固溶率が７０％以上である。これにより、粒界相へのアルミ成分の残存量が少なく、被削材とのアブレッシブ摩耗に代表される様な機械的損傷が抑制される。ここで実測Ｚ値は、Ｘ線回折測定により測定されるサイアロン焼結体の焼肌から１ｍｍ以上内部のβ−サイアロンのａ軸格子定数と、β−窒化珪素のａ軸格子定数（７．６０４４２Å）の差により算出する（算出方法は、例えばＷＯ０２／４４１０４号公報、第２８頁参照）。理論Ｚ値は、焼結体の焼肌から１ｍｍ以上内部の蛍光Ｘ線などの化学分析などからＳｉ、Ａｌ量（重量％）を算出し、それらの値から以下の式を用いて計算される。  
理論Ｚ＝６×（Ａｌ／２６．９８）／｛（Ａｌ／２６．９８）＋（Ｓｉ／２８．０９）｝
なお、式中ＡｌはＡｌ重量％、ＳｉはＳｉ重量％を表す。
【００１７】
本発明のインサートは実測Ｚ値／理論Ｚ値で表されるＡｌの固溶率が７０％以上であることにより、粒界のアルミ成分の残存量が少なく、被削材とのアブレッシブ摩耗に代表される様な機械的損傷が抑制される。なお、Ａｌの固溶率は焼結体焼成時の焼成温度や昇温時間、焼成雰囲気を調整したり、焼結体中の窒素と酸素の比を変化させることで、制御することが可能である。
【００１８】
前記サイアロン製インサートの焼結に用いる焼結助剤としては、希土類元素のＳｃ、Ｙ、Ｃｅ、Ｅｒ、Ｄｙ、Ｙｂ、Ｌｕから選ばれる１種以上を焼結体に対し酸化物換算で０.５〜１０モル％用いることが好ましい。本発明のインサートのサイアロン組織の針状化に寄与する希土類元素の種類およびその含有量を上記のように規定することによりサイアロン組織を好適なものに制御することができる。０.５モル％未満では、サイアロン組織が十分に針状化しないためサイアロン基材の強度を低下させる原因となる。逆に１０モル％より多いと焼結体自体の耐熱性、靱性、硬度が低下してしまうことになる。その結果、アブレッシブ摩耗に代表される様な機械的損傷により寿命に至るため好ましくない。
【００１９】
なお、焼結体中の上記希土類元素の酸化物換算含有量のモル％は以下の方法で算出したものである。
（ａ）焼結体中の各元素（非金属元素は除く、以下同じ）の量を蛍光Ｘ線や化学分析などで分析し、重量比を算出する。
（ｂ）上記の各元素を酸化物や窒化物などの化合物とみなして分子量を求める。例えばＳｉはＳｉ３Ｎ４、ＡｌはＡｌ２Ｏ３、窒化アルミ、ＹはＹ２Ｏ３などとして計算する。
（ｃ）更に（ａ）で算出した重量比を（ｂ）で求めた各元素の化合物の分子量で割ることでこれをモルとする。これらのモルの合計を１００としてそれぞれの化合物のモル％として算出する。
なお、簡易的な算出方法として、焼結原料粉末は過不足なく焼結体になるものと想定して、焼結体中の含有組成ではなく、素地調製時の組成からモル％を求めることもできる。
【００２０】
本発明のサイアロン製インサートにおいては、硬質成分としてチタンの炭化物、窒化物および炭窒化物から選ばれる１種以上を３０モル％以下、好ましくは０．１〜２５モル％さらに好ましくは１〜２０モル％含有していることが望ましい。通常、このような硬質成分は焼結体中で単独で粒子分散している。上記チタン化合物はアルミナと同様に窒化珪素と比べると、被削材の主成分である鉄や炭素との反応性が低いため、焼結体中に存在することで被削材との反応性を抑制することが可能である。上記チタン化合物については焼結体中に固溶せずに単独で粒子分散している。上記チタン化合物含有量が上記上限を超えると切削性能の低下は認められなかったがサイアロンと比較し熱膨張係数が大きい成分であるため、切削加工時に発生する熱の影響を受け発生する熱クラックにより工具刃先が欠損するため好ましくない。なお、チタン化合物が単独で粒子分散しているか否かは光学顕微鏡や電子顕微鏡で確認できる。また、モル％の算出方法は上記希土類元素の酸化物換算含有量のモル％の算出方法と同様にして算出する。
【００２１】
このように本発明のインサートはスローアウェイチップとしてホルダーに装着して高性能の切削工具として使用される。特に鋳鉄などの高速粗加工を精度よく行う長寿命のインサートとして最適である。なお、本発明の切削工具は広義の切削工具であり、旋削加工、フライス加工、溝入加工などの粗加工、仕上加工などを行う工具全般を言う。
【００２２】
本発明のインサートの好ましい製造方法について、以下に説明する。Ｓｉ３Ｎ４粉末およびＡｌ２Ｏ３粉末、ＡｌＮ粉末等のサイアロンを構成する元素を含む粉末を、焼結助剤として希土類元素の酸化物粉末であるＳＣ２Ｏ３粉末、Ｙ２Ｏ３粉末、ＣｅＯ２粉末、Ｄｙ２Ｏ３粉末、Ｅｒ２Ｏ３粉末、Ｙｂ２Ｏ３粉末、Ｌｕ２Ｏ３粉末等のいずれかと混合し、好ましくは硬質成分のＴｉＮ粉末、ＴｉＣ粉末、ＴｉＣＮ粉末のいずれかを加えて原料粉末とする。原料粉末は平均粒径５μｍ以下、好ましくは３μｍ以下、さらに好ましくは１μｍ以下の粉末を用いるとよい。これらの原料粉末は焼結後のインサートの組成を考慮してそれぞれの比率を決めればよい。通常は、Ｓｉ３Ｎ４粉末を９５〜３０モル％、Ａｌ２Ｏ３粉末を０．５〜２０モル％、ＡｌＮ粉末を０〜２０モル％、焼結助剤を０．５〜１０モル％、硬質成分を０〜３０モル％とすればよい。調製した原料粉末をボールミルのような混合粉砕機、例えばＳｉ３Ｎ４製ボールを備えたＳｉ３Ｎ４製ポットを用いてエタノール等の粉末を溶解しない溶媒を加えて１０〜３００時間混合してスラリーを製造する。この際、原料粉末の粒径が大きいときには粉砕時間を長くして粉砕する。
【００２３】
このスラリー中に粗粒がある場合は、スラリーを２００〜５００メッシュ程度のふるいにかけ粗粒を除く。そしてマイクロワックス系等の有機バインダを原料粉末に対し３〜１５重量％添加しスプレードライ等により造粒乾燥する。得られた造粒粉末を所望の形状にプレス成形した後に、加熱装置内において窒素等の不活性ガス雰囲気中で脱脂をする。成形は射出成形、押出し成形、鋳込み成形等を応用することもできる。脱脂は４００〜８００℃にて３０〜１２０分行うことができる。脱脂した成形体を１５００〜１９００℃、好ましくは１７００〜１８００℃で焼結する。焼結は２段階で実施することが好ましく、一次焼結はカーボン、窒化ホウ素又は窒化珪素等のサヤ内で1〜9気圧の窒素又はＡｒ雰囲気下にて１７００〜１８００℃まで昇温し１〜５時間保持すればよい。２次焼結は熱間静水圧成形（ＨＩＰ）によればよい。例えば、１００〜２０００気圧の窒素雰囲気下において１７００〜１８００℃で１〜５時間加熱する。このようにして得た焼結体はサイアロン焼結体であり、これを図１に示すようなインサートとしての形状に研磨加工して本発明の切削工具用のスローアウェイチップとすることができる。さらに、図２に示すようにホルダーに装着することにより切削工具とすることができる。
【実施例】
【００２４】
（１）インサートの作製
平均粒径１．０μｍ以下のα−Ｓｉ３Ｎ４粉末および焼結助剤として平均粒径１．０μｍ以下の、Ｓｃ２Ｏ３粉末、Ｙ２Ｏ３粉末、ＣｅＯに粉末、Ｄｙ２Ｏ３粉末、Ｅｒ２Ｏ３粉末、Ｙｂ２Ｏ３粉末、Ｌｕ２Ｏ３粉末を、さらにＡｌ２Ｏ３粉末、ＡｌＮ粉末、ＴｉＮ粉末、ＴｉＣ粉末、ＴｉＣＮ粉末を表１に示す割合で配合して原料粉末を調製した。次に、この原料粉末をそれぞれ内壁がＳｉ３Ｎ４製のポットとＳｉ３Ｎ４製ボールを用いて、エタノールを加えて９６時間混合してスラリーを作製した。このスラリーを３２５メッシュのふるいに通し、エタノールに溶解したマイクロワックス系の有機バインダを５．０重量％添加しスプレードライで顆粒を作製した。得られた顆粒を図１に示すＩＳＯ規格でＳＮＧＮ１２０４０８のインサートの形状にプレス成形した後に、加熱装置内において１気圧の窒素雰囲気中で６００℃にて６０分脱脂を行った。脱脂した成形体の一次焼結は、カーボン製、窒化ホウ素製又は窒化珪素製のサヤ内にセットし、１〜９気圧の窒素雰囲気下にて１７００〜１８００℃まで昇温し１２０分保持した。最後に、熱間静水圧成形（ＨＩＰ）により２次焼結を行った。２次焼結は１０００気圧の窒素雰囲気下において１７００〜１８００℃で１８０分加熱した。得られたサイアロン焼結体を研磨加工してＩＳＯ規格でＳＮＧＮ１２０４０８形状に整え切削工具用のインサートを得た。表１に組成または焼成温度を変化させて作製した本発明の実施例および比較例のインサートの性状および切削性能を示した。焼結体中の成分の組成は原料組成からモル％を算出する方法により求めた。
【００２５】
（２）インサートの性状の測定方法
前記インサートの特性等の測定方法について説明する。得られた実施例および比較例のインサートをアルキメデス法により密度測定し、理論密度で除して理論密度比を算出した。すべてのサンプルは理論密度比が十分高く、焼結体中にマイクロポアが残存せず緻密化していた。また、粒界相の面積％、実測Ｚ値測定および計算、理論Ｚ値および固溶率の計算、α率の測定および計算については前述の方法にて求めた。
【００２６】
（３）切削性能の評価方法
上記（１）で作製した実施例及び比較例のインサートについて、以下の性能試験を行った。結果は表1に示す。  
・切削距離
インサート形状：ＳＮＧＮ１２０４０８、チャンファー０．２ｍｍ、被削材：鋳鉄（ＦＣ２００）、切削速度：５００ｍｍ／ｍｉｎ、切り込み：０.３ｍｍ、送り速度：０.３ｍｍ／分及び乾式の条件下で切削後、前逃げ面の最大ＶＢ摩耗量（ＶＢｍａｘ）が０.３ｍｍに達した時点での切削距離を算出した。
【００２７】
・境界摩耗量
インサート形状：ＳＮＧＮ１２０４０８、チャンファー０．２ｍｍ、被削材：側面に鋳砂の残った鋳鉄（ＦＣ２００）、切削速度：３００ｍｍ／ｍｉｎ、切り込み：１．５ｍｍ、送り速度：０.２ｍｍ／分及び乾式の条件下でフランク最大摩耗量を測定し、境界摩耗量（単位：ｍｍ）とした。
【００２８】
・耐欠損性
インサート形状：ＳＮＧＮ１２０４０８、チャンファー０．０８５ｍｍ、被削材：鋳鉄（ＦＣ２００）、切削速度：１５０ｍｍ／ｍｉｎ、切り込み：２．０ｍｍ、送り速度：０.６ｍｍ／ｒｅｖからスタートし、各加工パス毎に０.０５ｍｍ／ｒｅｖずつ増やす評価方法で、乾式の条件下にて欠損に至る送り速度により評価した。
【００２９】
【表１】
2006175561.tif 000003
【００３０】
表１に示す様に、本発明の実施例のインサートは工具刃先の切削距離が長い上に、境界摩耗量が少なく、耐欠損性にも優れている。それに対して、比較例のインサートは切削距離、境界摩耗量および耐欠損性のいずれかが劣り好ましくない。
【産業上の利用可能性】
【００３１】
本発明のインサートおよびこれを備えた切削工具は耐磨耗性、耐欠損性に優れた長寿命のインサートおよび切削工具として各種材料の加工に使用できる。
【図面の簡単な説明】
【００３２】
【図１】図１はインサート（スローアウェイチップ）の例である。
【図２】図２はホルダーにインサートを取り付けた切削工具の例である。
【符号の説明】
【００３３】
１：インサート（スローアウェイチップ）    ２：ホルダー      ３：押さえ金
【図１】
2006175561.tif 000004
【図２】
2006175561.tif 000005